금속제 보 틀 에 , 이온 교환수 180 부 , 농도 10 질량 % 의 도데 실 벤젠술폰산 나트륨 수용액 25 부 , 결합성 관능기 함유 단량체 로서 의 메타크릴산 5 부 , 니트릴 기 함유 단량체 로서 의 아크릴로니트릴 10 부 , ( 메트 ) 아크릴산 에스테르 단량체 로서 의 2 - 에틸 헥 실아 크릴 레이트 25 부 , 및 분자량 조정 제 로서 의 t - 도 데 실 메르캅탄 0 . 5 부 를 순차 적 으로 투입 하 고 , 내부 의 기체 를 질소 로 3 회 치환 한 후 , 공액 디 엔 단량체 로서 의 1 , 3 - 부타디엔 60 부 를 첨가 하 였 다 . 금속제 보 틀 을 5 ℃ 로 유지 하 고 , 중합 개시제 로서 의 쿠멘 하이드 로퍼 옥사이드 0 . 1 부 를 첨가 하 여 , 금속제 보 틀 을 회전 시키 면서 16 시간 중합 시켰 다 . 이어서 , 중합 정지 제 로서 농도 10 질량 % 의 하이드로퀴논 수용액 0 . 1 부 를 첨가 하 여 중합 반응 을 정지 시킨 후 , 수온 60 ℃ 의 로터리 이배 퍼 레이터 를 사용 하 여 잔류 단량체 를 제거 하 고 , 중합체 의 수분 산액 ( 고형분 농 도 약 30 질량 %) 을 얻 었 다 .